СПОСОБ ПРЯМОЙ ПЛАВКИ

1. Способ прямой плавки, который включает подачу (а) металлсодержащего материала, (b) твердого углеродсодержащего загружаемого материала, и (с) кислородсодержащего газа в резервуар для прямой плавки, содержащий ванну из расплавленного металла и шлака, и проведение прямой плавки металлсодержащего загружаемого материала в резервуаре с созданием продуктов в виде расплавленного металла, расплавленного шлака и отходящего газа, отличающийся тем, что проводят регулирование условий процесса таким образом, что расплавленный шлак имеет вязкость в диапазоне 0,5-5 пуаз в рабочем температурном диапазоне процесса.
2. Способ по п. 1, в котором расплавленный шлак представляет собой взвесь твердого материала и жидкой фазы, и твердый материал представляет собой твердую оксидную фазу при температуре шлака в способе.
3. Способ по п. 2, который включает контроль условий процесса регулированием состава шлака и температуры ванны расплавленного металла до температуры ниже температуры ликвидуса шлака так, что твердая оксидная фаза выделяется из жидкой фазы расплавленного шлака, тем самым регулируя вязкость шлака.
4. Способ по п. 2, который включает регулирование условий процесса таким образом, что твердый материал в расплавленном шлаке составляет по меньшей мере 5% расплавленного шлака.
5. Способ по п. 2, который включает регулирование условий процесса таким образом, что твердый материал в расплавленном шлаке составляет по меньшей мере 10% расплавленного шлака.
6. Способ по п. 2, который включает регулирование условий процесса таким образом, что твердый материал в расплавленном шлаке составляет менее 30% расплавленного шлака.
7. Способ по п. 2, который включает регулирование условий процесса таким образом, что твердый материал в расплавленном шлаке составляет 15-25% расплавленного шлака.
8. Способ по п. 1, в котором металлсодержащий загружаемый материал представляет собой железосодержащий материал, такой как железная руда.
9. Способ по п. 8, который включает регулирование условий процесса таким образом, что расплавленный шлак имеет вязкость в диапазоне 0,5-5 пуаз, когда температура шлака варьирует в диапазоне 1400-1550°С в резервуаре для прямой плавки.
10. Способ по п. 8, который включает контроль условий процесса регулированием отношения концентраций железа в шлаке к углероду в металле на уровне менее 2:1, типично менее 1,5:1, более типично от 1:1 до 1,3:1.
11. Способ по п. 1, который включает регулирование условий процесса таким образом, что расплавленный шлак имеет высокий кислородный потенциал.
12. Способ по п. 1, в котором, когда металлсодержащий загружаемый материал представляет собой железосодержащий материал, предусмотрено регулирование условий процесса таким образом, что содержание FeO в расплавленном шлаке составляет по меньшей мере 3% по весу, чтобы расплавленный шлак имел высокий кислородный потенциал.
13. Способ по п. 12, который включает регулирование условий процесса таким образом, что содержание FeO в расплавленном шлаке составляет по меньшей мере 4% по весу, чтобы расплавленный шлак имел высокий кислородный потенциал.
14. Способ по п. 12, который включает регулирование условий процесса таким образом, что содержание FeO в расплавленном шлаке составляет по меньшей мере 5% по весу, чтобы расплавленный шлак имел высокий кислородный потенциал.
15. Способ по п. 1, в котором, когда металлсодержащий загружаемый материал представляет собой железосодержащий материал, способ включает регулирование условий процесса таким образом, что содержание углерода в расплавленном шлаке составляет по меньшей мере 3% по весу.
16. Способ по п. 15, который включает регулирование условий процесса таким образом, что содержание углерода в расплавленном шлаке составляет по меньшей мере 4% по весу.
17. Способ по п. 1, который включает регулирование условий процесса таким образом, что вязкость расплавленного шлака варьируется в диапазоне 0,5-4 пуаз.
18. Способ по п. 17, который включает регулирование условий процесса таким образом, что вязкость расплавленного шлака варьируется в диапазоне 0,5-3 пуаз.
19. Способ по п. 17, который включает регулирование условий процесса таким образом, что вязкость расплавленного шлака составляет более 2,5 пуаз.
20. Способ по п. 1, который включает регулирование условий процесса для обеспечения интенсивного перемешивания ванны расплавленного металла.